(57)【特許請求の範囲】
【請求項１】
（Ａ）ヒドロキシアルキル（メタ）アクリル酸、ポリアルキレングリコール及びジイソシアネートを反応させて得られるウレタンジ（メタ）アクリレートで分子量が５００以上、５０００以下である化合物、（Ｂ）１分子内に少なくとも４つのフッ素を有する（メタ）アクリル酸エステル、（Ｃ）ラジカル重合触媒、（Ｄ）絶縁性フィラーを必須成分とすることを特徴とする絶縁性ダイアタッチペースト。
【請求項２】
（Ａ）ヒドロキシアルキル（メタ）アクリル酸、ポリアルキレングリコール及びジイソシアネートを反応させて得られるウレタンジ（メタ）アクリレートと（Ｂ）１分子内に少なくとも４つのフッ素を有する（メタ）アクリル酸エステルとの重量比が８０／２０から２０／８０である請求項１記載の絶縁性ダイアタッチペースト。
【請求項３】
請求項１または２記載の絶縁性ダイアタッチペーストを用いて製作された半導体装置。
【発明の詳細な説明】
【０００１】
【発明の属する技術分野】
本発明は、絶縁特性を必要とし、かつ耐ブリード性に優れた半導体接着用ダイアタッチペーストに関するものである。
【０００２】
【従来の技術】
近年半導体パッケージの生産量は増加の一歩をたどっており、これに伴い製造コストの削減は重要な課題となっている。半導体素子とリードフレーム又はプリント配線板の接合方法として、金−シリコン共晶体等の無機材料を接着剤として用いる方法があるが、コストが高く、また熱応力により半導体素子の破壊が起こるため、有機材料等に充填剤を分散させたペースト状の接着剤（ダイアタッチペースト）を使用する方法が主流となっている。
【０００３】
半導体接着用ダイアタッチペーストとしては、銀粉等の導電性フィラーを分散させた導電性ダイアタッチペーストとシリカ等の絶縁性フィラーを分散させた絶縁性ダイアタッチペーストに大別されるが、エリア実装型半導体装置の一つであるＢＧＡ（ボールグリッドアレイ）等の中には絶縁特性を必要とするものがある。
従来の絶縁性ダイアタッチペーストは、基板表面の凹凸により生じる毛細管現象によりペーストに含まれる樹脂、希釈剤、添加剤等が基板上へ染み出すブリード現象を抑えることができなかった。また、ブリード現象により基板表面に樹脂成分が染み出すことで、半導体装置組み立て工程の一つであるワイヤボンディング工程に悪影響を及ぼすことが知られている。
【０００４】
【発明が解決しようとする課題】
本発明は、絶縁特性を必要とし、かつ耐ブリード性に優れた半導体接着用ダイアタッチペーストを提供するものである。
【０００５】
【課題を解決するための手段】
本発明は、（Ａ）ヒドロキシアルキル（メタ）アクリル酸、ポリアルキレングリコール及びジイソシアネートを反応させて得られるウレタンジ（メタ）アクリレート、（Ｂ）１分子内に少なくとも４つのフッ素を有する（メタ）アクリル酸エステル、（Ｃ）ラジカル重合触媒、（Ｄ）絶縁性フィラーを必須成分とする絶縁性ダイアタッチペーストである。
【０００６】
更に好ましい形態としては、（Ａ）ヒドロキシアルキルアクリル酸、ポリアルキレングリコール及びジイソシアネートを反応させて得られるウレタンジ（メタ）アクリレートと（Ｂ）１分子内に少なくとも４つのフッ素を有する（メタ）アクリル酸エステルとの重量比が８０／２０から２０／８０である絶縁性ダイアタッチペーストである。
また、この絶縁性ダイアタッチペーストを用いて製作された半導体装置である。
【０００７】
【発明の実施の形態】
本発明に用いられるウレタンジ（メタ）アクリレート（Ａ）は、ヒドロキシアルキルアクリル酸又はメタクリル酸、ポリアルキレングリコール、ジイソシアネートの反応により合成されるものであり、合成法方は公知の方法が用いられる。ヒドロキシアルキルアクリル酸又はメタクリル酸の例としては、２−ヒドロキシエチルアクリレート、２−ヒドロキシエチルメタクリレート、２−ヒドロキシプロピルアクリレート、２−ヒドロキシプロピルメタクリレート等がある。
ポリアルキレングリコールの例としては、ポリエチレングリコールやポリプロピレングリコール、ポリブチレングリコール等がある。又、ジイソシアネートの例としてはヘキサメチレンジイソシアネート、イソフォロンジイソシアネート、トルエンジイソシアネート及びその水素添加物等がある。（Ａ）成分としては上記の化合物を１種類あるいは複数種と併用して使用することができる。
（Ａ）成分の分子量は、５００〜５０００である。（Ａ）成分の分子量が５００未満であると粘度が低くなりすぎブリードしやすくなるという問題があり、５０００を越えると粘度が高くなりすぎ塗布作業性が著しく悪くなるという問題がある。
【０００８】
本発明で使用される（Ｂ）１分子内に少なくとも４つのフッ素を有する（メタ）アクリル酸エステルの例としては、ペンタフルオロプロピルメタクリレート、ペンタフルオロプロピルアクリレート、オクタフルオロペンチルメタクリレート、オクタフルオロペンチルアクリレート等がある。また、（Ｂ）成分としては上記の化合物を１種類あるいは複数種と併用して使用することができる。これらは、通常の（メタ）アクリレート化合物と比べ基板表面での接触角が大きいため、上記のウレタンジ（メタ）アクリレートとともにダイアタッチペーストに用いるとブリードの進行を抑えることが可能となることを見いだした。
【０００９】
本発明に用いられるベース樹脂は、（Ａ）成分と（Ｂ）成分の重量比が８０／２０〜２０／８０であることが好ましい。８０／２０より大きくなるとペースト粘度が高すぎ塗布作業性が著しく悪くなるので好ましくなく、２０／８０より小さくなると接着性が悪くなるので好ましくない。
【００１０】
本発明で用いられる（Ｃ）ラジカル重合触媒は、急速加熱試験（資料１ｇを電熱板の上にのせ、４℃／分で昇温したときの分解開始温度）における分解温度が４０℃から１４０℃であることが好ましい。分解温度が４０℃に満たない場合は、常温における保存性が悪くなり、１４０℃を越えると硬化時間が極端に長くなるためである。
【００１１】
（Ｃ）ラジカル重合触媒の具体例を以下に示すが、これらに限定されるものではない。例としては、ｔ−ブチルパーオキシネオデカノエート、１，１−ジ（ｔ−ブチルパーオキシ）−３，３，６−トリメチルシクロヘキサン等がある。
【００１２】
（Ｃ）ラジカル重合触媒は単独あるいは硬化性をコントロールするため２種類以上を混合して用いることもできる。さらに、樹脂の保存性を向上するために各種重合禁止剤を予め添加しておくことも可能である。
【００１３】
（Ｃ）ラジカル重合触媒の添加量は、成分（Ａ）、成分（Ｂ）の合計１００重量部に対して、０．１重量部から１０重量部であることが好ましい。１０重量部より多いとダイアタッチペーストのライフ（粘度経時変化）が大きく作業性に問題が生じる。０．１重量部より少ないと硬化性が著しく低下するので好ましくない。
【００１４】
本発明に用いる（Ｄ）絶縁性フィラーは、特に限定されないが、例えば、シリカ、酸化亜鉛等を用いることができる。絶縁性フィラーの配合量はダイアタッチペースト組成物総量に対して２０〜７０重量％とするのが好ましい。この配合量が２０重量％未満であると、接着強度が低下する傾向があり、７０重量％を超えると、粘度が増大しダイアタッチペースト組成物の作業性が低下する傾向がある。
【００１５】
本発明におけるダイアタッチペーストは必要によりカップリング剤、消泡剤、界面活性剤、エラストマー等の添加剤を用いることができる。
【００１６】
本発明のダイアタッチペーストの製造方法としては、例えば、原材料を予備混合し、三本ロール等を用いて混練した後、真空下脱泡してダイアタッチペーストを製作する。
本発明のダイアタッチペーストを用いて製作された半導体装置は、信頼性、生産性の高い半導体装置である。半導体装置の製造方法は従来の公知の方法を使用することが出来る。
【００１７】
【実施例】
以下、本発明を実施例で具体的に説明する。
＜実施例１〜４、比較例１〜４＞
（Ａ）成分として、ウレタンジアクリレート（東亞合成（株）製、Ｍ−１６００）、（Ｂ）成分として、オクタフロロペンチルメタクリレート（ダイキンファインケミカル（株）製、Ｍ−５４１０）、オクタフロロペンチルアクリレート（ダイキンファインケミカル（株）製、Ｒ−５４１０）、ヘキサフロロブチルメタクリレート（共栄社化学（株）製、ライトエステルＭ６Ｆ）、テトラフロロプロピルアクリレート（ダイキンファインケミカル（株）製、Ｒ−５２１０）、（Ｃ）成分として、１，１−（ｔ−ブチルパーオキシ）−３，３，５−トリメチルシクロへキサン（急速加熱試験における分解温度：１０９℃、日本油脂（株）製、パーヘキサ３Ｍ）、（Ｄ）成分として、シリカ（平均粒径３μｍ、最大粒径２０μｍ）、カップリング剤としてアルコキシシラン（信越化学工業（株）製、ＫＢＭ−４０３Ｅ）を表１の割合で配合し、３本ロールを用いて混錬し、脱泡後ダイアタッチペーストを得た。得られたダイアタッチペーストを以下の方法により評価した。
なお、比較例では、フッ化アクリレート以外のアクリレート種として、ラウリルアクリレート（新中村化学（株）製、ＮＫエステルＬＡ）、１、６へキサンジオールジメタクリレート（共栄社化学（株）製、ライトエステル１、６ＨＸ）を使用した。
【００１８】
＜評価方法＞
・粘度：２５℃でＥ型粘度計を用いて回転数２．５ｒｐｍでの粘度を測定した。
・ブリード：有機基板にペーストを塗布し、チップをマウント後、室温で６０分放置、ついでオーブン１５０℃で３０分硬化し得られた硬化物のブリード長を顕微鏡により観察した。
・接触角：有機基板にペーストを塗布し、２０℃の恒温状態で接触角の経時変化（６０分後）を観察した。
【００１９】
評価結果を表１に示す。
【表１】
0003919158.tif 000002
【００２０】
【発明の効果】
本発明のダイアタッチペーストは、フッ化アクリレートを用いることで高い耐ブリード性を有しており、ワイヤボンディング時の不良率が低い半導体装置を得ることが出来る。